(57)【特許請求の範囲】
【請求項１】
更生タイヤの接地面となる表面側に位置するキャップゴム層と、台タイヤとの接合面となる背面側に位置するベースゴム層とを備える更生タイヤ用プレキュアトレッドであって、
前記キャップゴム層は、発泡率が１４％以上３０％以下の発泡ゴムからなり、
幅方向断面視にて、
プレキュアトレッド幅方向中央を中心としてトレッド幅の６０％までの範囲に位置する部分である、プレキュアトレッド中央部の背面側の輪郭が、曲率半径が５００ｍｍ以上８００ｍｍ以下の曲線であり、
前記プレキュアトレッド中央部以外の部分である、プレキュアトレッド端部の背面側の輪郭が、曲率半径が８０ｍｍ以上３００ｍｍ以下の曲線であり、
前記キャップゴム層の厚さが、プレキュアトレッドの厚さの０．８倍以上０．９５倍以下であり、且つ該キャップゴム層には、前記プレキュアトレッドを用いて更生タイヤを製造した際に該更生タイヤのトレッド溝となる溝が形成されており、該溝が前記キャップゴム層内に溝底を有することを特徴とする、更生タイヤ用プレキュアトレッド。
【請求項２】
前記プレキュアトレッド中央部の背面側の輪郭と、前記プレキュアトレッド端部の背面側の輪郭とを滑らかにつないだことを特徴とする、請求項１に記載の更生タイヤ用プレキュアトレッド。
【請求項３】
請求項１に記載の更生タイヤ用プレキュアトレッドを台タイヤの外周面に接合して構成したことを特徴とする、更生タイヤ。
【発明の詳細な説明】
【技術分野】
【０００１】
本発明は、更生タイヤ用プレキュアトレッドおよびそれを用いた更生タイヤに関し、特には、スタッドレスタイヤの更生に好適に用いられる更生タイヤ用プレキュアトレッドおよび該更生タイヤ用プレキュアトレッドを用いて更生された更生タイヤに関するものである。
【背景技術】
【０００２】
従来、トレッド表面が摩耗した使用済みタイヤを再利用したタイヤとして、摩耗したトレッドを除去して台タイヤとし、該台タイヤの外周面に新しいトレッド部を形成した更生（リトレッド）タイヤが知られている。
【０００３】
そして、台タイヤの外周面に新しいトレッド部を形成する方法としては、台タイヤの外周面に生ゴムを配設した後、該生ゴムを加硫してトレッド部を形成するリモールド方式や、予め加硫した帯状のトレッドゴム体（プレキュアトレッド）を台タイヤの外周面に巻回した後、該プレキュアトレッドを台タイヤに加硫接合して一体化することにより新しいトレッド部を形成するプレキュア方式がある。
【０００４】
ここで、プレキュア方式を用いてスタッドレスタイヤを更生する際に使用するプレキュアトレッドとしては、幅方向断面が台形状で、更生タイヤとした際に接地面側に位置するキャップゴム層と、台タイヤ外周面側（タイヤ内周面側）に位置するベースゴム層とからなるものが知られている（例えば、特許文献１参照）。そして、このスタッドレスタイヤ用プレキュアトレッドでは、例えばキャップゴム層を発泡ゴムで構成し、更生したスタッドレスタイヤの踏面に気泡が露出し得るようにすることで、更生タイヤの氷雪性能を確保している。
【０００５】
しかし、台タイヤの外周面はタイヤ径方向外方に凸となる曲面形状をしているため、幅方向断面が台形状であり、底面（台タイヤの外周面に接合される面）が平坦な上記プレキュアトレッドでは、台タイヤとプレキュアトレッドとを良好に一体化することができない。即ち、幅方向断面が台形状のプレキュアトレッドでは、台タイヤとプレキュアトレッドとを加硫接合する際に台タイヤとプレキュアトレッドとの間に空気が入り込み、更生タイヤの耐久性が低下することがある。また、台タイヤとプレキュアトレッドとを加圧および加熱して加硫接合する際にプレキュアトレッドがゴム流れを起こして変形し、所望の接地面形状が得られずに接地面積が減少して更生タイヤの氷雪性能が低下することがある。
【０００６】
そこで、幅方向断面における底面側の輪郭が所定の曲率半径の曲線となるひれ部を幅方向両端部に形成し、台タイヤとの接合性を向上させたプレキュアトレッドが提案されている（例えば、特許文献２参照）。
【先行技術文献】
【特許文献】
【０００７】
【特許文献１】特開平８−１９２６０６号公報
【特許文献２】特開２００１−１８０２２９号公報
【発明の概要】
【発明が解決しようとする課題】
【０００８】
しかし、幅方向両端部に設けたひれ部の輪郭の曲率半径のみを規定した上記従来のプレキュアトレッドでは、台タイヤとの接合性を十分に向上させることができなかった。即ち、上記従来のプレキュアトレッドでは、該プレキュアトレッドを用いて更生した更生タイヤの耐久性および氷雪性能を十分に向上することができなかった。
【０００９】
そこで、本発明は、台タイヤと良好に接合させることができる更生タイヤ用プレキュアトレッド、並びに、該更生タイヤ用プレキュアトレッドを用いて更生された、耐久性および氷雪性能に優れる更生タイヤを提供することを目的とする。
【課題を解決するための手段】
【００１０】
この発明は、上記課題を有利に解決することを目的とするものであり、本発明の更生タイヤ用プレキュアトレッドは、更生タイヤの接地面となる表面側に位置するキャップゴム層と、台タイヤとの接合面となる背面側に位置するベースゴム層とを備える更生タイヤ用プレキュアトレッドであって、前記キャップゴム層は、発泡率が１４％以上３０％以下の発泡ゴムからなり、幅方向断面視にて、プレキュアトレッド幅方向中央を中心としてトレッド幅の６０％までの範囲に位置する部分である、プレキュアトレッド中央部の背面側の輪郭が、曲率半径が５００ｍｍ以上８００ｍｍ以下の曲線であり、前記プレキュアトレッド中央部以外の部分である、プレキュアトレッド端部の背面側の輪郭が、曲率半径が８０ｍｍ以上３００ｍｍ以下の曲線であり、前記キャップゴム層の厚さが、プレキュアトレッドの厚さの０．８倍以上０．９５倍以下であり、且つ該キャップゴム層には、前記プレキュアトレッドを用いて更生タイヤを製造した際に該更生タイヤのトレッド溝となる溝が形成されており、該溝が前記キャップゴム層内に溝底を有することを特徴とする。このように、発泡率が１４％以上の発泡ゴムでキャップゴム層を構成すれば、このプレキュアトレッドを用いて更生した更生タイヤの氷雪性能を向上させることができる。また、発泡率が３０％以下の発泡ゴムでキャップゴム層を構成すれば、このプレキュアトレッドを用いて更生した更生タイヤの耐久性を向上させることができる。更にプレキュアトレッドの幅方向断面視で、プレキュアトレッド中央部の背面の輪郭の曲率半径を５００ｍｍ以上８００ｍｍ以下とし、プレキュアトレッド端部の背面の輪郭の曲率半径を８０ｍｍ以上３００ｍｍ以下とすれば、台タイヤとの接合性を向上させることができる。従って、このプレキュアトレッドを用いて更生した更生タイヤの耐久性および氷雪性能を大幅に向上させることができる。
【００１１】
なお、本発明において、「発泡率（ＶＳ）」とは、下記式（１）を用いて算出される値を指す。
ＶＳ＝｛（ρ０−ρｇ）／（ρ１−ρｇ）−１｝×１００（％）・・・（１）
［式中、ρ１は発泡ゴムの密度（ｇ／ｃｍ３）であり、ρ０は発泡ゴムの固相部の密度（ｇ／ｃｍ３）であり、ρｇは発泡ゴムの気泡内のガスの密度（ｇ／ｃｍ３）である。］
また、本発明において、「プレキュアトレッド中央部」とは、プレキュアトレッドの幅方向中央を中心としてトレッド幅の６０％までの範囲に位置する部分を指し、「プレキュアトレッド端部」とは、プレキュアトレッドのプレキュアトレッド中央部よりも幅方向外方に位置する部分を指す。
因みに、本発明では、「曲率半径」や「トレッド幅」は、例えばプレキュアトレッドの製造に用いる金型の設計寸度から求めることができる。
【００１２】
ここで、本発明の更生タイヤ用プレキュアトレッドは、前記キャップゴム層の厚さが、プレキュアトレッドの厚さの０．８倍以上０．９５倍以下であることが好ましい。キャップゴム層の厚さＨＣをプレキュアトレッドの厚さＨの０．８倍以上（ＨＣ／Ｈ≧０．８）とすれば、プレキュアトレッドを用いて更生した更生タイヤのキャップゴム層の早期の摩滅を防止することができ、更生タイヤの氷雪性能を長期に亘って向上させることができるからである。また、キャップゴム層の厚さＨＣをプレキュアトレッドの厚さＨの０．９５倍以下（０．９５≧ＨＣ／Ｈ）とすれば、プレキュアトレッドを用いて更生した更生タイヤの操縦安定性の低下を抑制することができるからである。
なお、本発明において、「キャップゴム層の厚さ」および「プレキュアトレッドの厚さ」とは、プレキュアトレッドの幅方向に直交する方向に測定した厚さの最大値を指す。
【００１３】
そして、本発明の更生タイヤ用プレキュアトレッドは、前記プレキュアトレッド中央部の背面側の輪郭と、前記プレキュアトレッド端部の背面側の輪郭とを滑らかにつなぐことが好ましい。プレキュアトレッド中央部の背面側の輪郭と、プレキュアトレッド端部の背面側の輪郭とを滑らかにつなげば、台タイヤとの接合性を更に向上させることができるからである。
【００１４】
また、この発明は、上記課題を有利に解決することを目的とするものであり、本発明の更生タイヤは、上述した更生タイヤ用プレキュアトレッドのいずれかを台タイヤの外周面に接合して構成したことを特徴とする。このように、上述した更生タイヤ用プレキュアトレッドの何れかを用いれば、プレキュアトレッドと台タイヤとが良好に接合した、耐久性および氷雪性能に優れる更生タイヤを得ることができる。
【発明の効果】
【００１５】
本発明によれば、台タイヤと良好に接合させることができる更生タイヤ用プレキュアトレッドを提供することができる。また、耐久性および氷雪性能に優れる更生タイヤを提供することができる。
【図面の簡単な説明】
【００１６】
【図１】本発明に従う代表的な更生タイヤ用プレキュアトレッドの幅方向断面図である。
【図２】図１に示す更生タイヤ用プレキュアトレッドを台タイヤに接合してなる更生タイヤの一例のタイヤ幅方向断面図である。
【発明を実施するための形態】
【００１７】
以下、図面を参照して本発明の実施の形態を詳細に説明する。図１は、本発明に従う更生タイヤ用プレキュアトレッドの一例の幅方向断面を示す図である。そして、この更生タイヤ用プレキュアトレッドは、特に限定されることなく、例えば使用済みスタッドレスタイヤの更生（リトレッド）に用いられる。具体的には、図１に示す更生タイヤ用プレキュアトレッドは、トレッド表面が摩耗した使用済みタイヤを更生して更生タイヤを製造する際に、使用済タイヤから摩耗したトレッドを除去してなる台タイヤの外周面に加硫接合されて、更生タイヤの新しいトレッド部を構成する。
【００１８】
ここで、図１に示すプレキュアトレッド１は、図１では紙面に垂直な方向（長手方向）に延在する帯状の加硫ゴムよりなり、略アーチ形の幅方向断面を有している。なお、プレキュアトレッド１を構成する加硫ゴムの加硫進行度は、更生時の加熱条件等に応じて適宜変更することができる。即ち、プレキュアトレッド１は、加硫を完全に進行させたゴム体であっても良いし、半加硫状態のゴム体であっても良い。
【００１９】
また、プレキュアトレッド１は、該プレキュアトレッド１を台タイヤの外周面に接合して更生タイヤを製造した際に該更生タイヤの接地面となる表面２と、台タイヤとの接合面となる背面４とを有している。
【００２０】
そして、このプレキュアトレッド１は、表面２側（図１では上側）に位置するキャップゴム層３と、背面４側（図１では下側）に位置するベースゴム層５とからなる。なお、本発明のプレキュアトレッドは、キャップゴム層とベースゴム層との間に他のゴム層を備えていても良い。
【００２１】
キャップゴム層３は、内部に気泡６を有する発泡ゴムからなる。また、キャップゴム層３の図１では上側の表層部には、プレキュアトレッド１を用いて更生タイヤを製造した際に該更生タイヤのトレッド溝となる溝７が形成されている。
【００２２】
ここで、キャップゴム層３を構成する発泡ゴムは、下記式（１）に従い算出される発泡率ＶＳが１４〜３０％、好ましくは２０〜２４％である。
ＶＳ＝｛（ρ０−ρｇ）／（ρ１−ρｇ）−１｝×１００（％）・・・（１）
［式中、ρ１は発泡ゴムの密度（ｇ／ｃｍ３）であり、ρ０は発泡ゴムの固相部の密度（ｇ／ｃｍ３）であり、ρｇは発泡ゴムの気泡６内のガスの密度（ｇ／ｃｍ３）である。］
【００２３】
発泡率が１４％以上の発泡ゴムでキャップゴム層３を構成すれば、プレキュアトレッド１を用いて更生タイヤを製造した際に十分な数の気泡６で路面とタイヤとの間の水膜を除去することができると共に、ゴムの柔らかさを長期間に亘って保持できるので、プレキュアトレッド１を用いて更生した更生タイヤの氷雪性能を向上させることができるからである。また、発泡率が３０％以下の発泡ゴムでキャップゴム層３を構成すれば、ゴムが柔らかくなり過ぎるのを防止することができるので、プレキュアトレッド１を用いて更生した更生タイヤの耐久性を向上させることができるからである。
なお、発泡率ＶＳは気泡内のガスの密度を考慮した上記式（１）を用いて求めるが、通常、ガスの密度は低いので、上記式（１）は、簡便に発泡率を算出する際にはガスの密度を無視して下記式（２）のように近似することもできる。
ＶＳ＝｛（ρ０／ρ１）−１｝×１００（％）・・・（２）
【００２４】
なお、上述した発泡ゴムは、既知の手法を用いて調製することができる。具体的には、特に限定されることなく、天然ゴム、ポリイソプレンゴム、ポリブタジエンゴム、ブチルゴム、スチレン・ブタジエン共重合体ゴム等のゴム成分に対し、Ｐ−オキシビスベンゼンスルフォニルシドラシド、アゾジカーボンアミド、ジニトロソ・ペンタメチレン・テトラアミン、アゾビスイソブチロニトリル、トルエンスルフォニルヒドラジド、芳香族スッキニルトドラジド誘導体等の発泡剤と、カーボンブラック等の補強性充填剤と、硫黄等の架橋剤と、各種添加剤とを添加したゴム組成物を用いて調製することができる。そして、キャップゴム層３を構成する発泡ゴムの発泡率ＶＳや気泡径は、発泡剤の配合量や、プレキュアトレッド１を加硫する際の温度や圧力を制御することにより調整することができる。
【００２５】
また、キャップゴム層３の厚さＨＣは、プレキュアトレッド１の全厚さＨの０．８〜０．９５倍（０．８≦ＨＣ／Ｈ≦０．９５）である。キャップゴム層３の厚さＨＣをプレキュアトレッド１の全厚さＨの０．８倍以上とすれば、キャップゴム層３が十分に厚くなるので、プレキュアトレッド１を用いて製造した更生タイヤのキャップゴム層３の早期の摩滅を防止することができ、更生タイヤの氷雪性能を長期に亘って向上させることができるからである。また、キャップゴム層３の厚さＨＣをプレキュアトレッド１の厚さＨの０．９５倍以下とすれば、ベースゴム層５の厚さＨＢを十分な大きさとすることができ、プレキュアトレッド１を用いて製造した更生タイヤの操縦安定性の低下を抑制することができるからである。
【００２６】
ベースゴム層５は、プレキュアトレッド１と台タイヤとの接合性を向上させるためのものである。そして、ベースゴム層５を構成するゴムは、特に限定されることなく、天然ゴム、ポリイソプレンゴム、ポリブタジエンゴム、ブチルゴム、スチレン・ブタジエン共重合体ゴム等のゴム成分に対し、カーボンブラック等の補強性充填剤と、硫黄等の架橋剤と、各種添加剤とを添加したゴム組成物を用いて調製することができる。
【００２７】
そして、プレキュアトレッド１では、ベースゴム層５の図１では下側の面（即ち、台タイヤとの接合面となるプレキュアトレッド１の背面４）の幅方向断面形状が、所定の曲率半径を有する曲線となる。
【００２８】
具体的には、製造に用いた金型の設計寸度に対応した形状のプレキュアトレッド１の幅方向断面視にて、プレキュアトレッド１の中央部Ｍの背面４が描く曲線（中央部Ｍの背面４側の輪郭）の曲率半径Ｒ１が、５００〜８００ｍｍ（５００ｍｍ≦Ｒ１≦８００ｍｍ）であり、プレキュアトレッド１の両端部Ｅの背面４が描く曲線（端部Ｅの背面４側の輪郭）の曲率半径Ｒ２が、８０〜３００ｍｍ（８０ｍｍ≦Ｒ２≦３００ｍｍ）である。なお、中央部Ｍは、プレキュアトレッド１の幅方向中央ＣＬを中心としてトレッド幅ＴＷの６０％以下の範囲に位置する部分であり、端部Ｅは、中央部Ｍよりも幅方向外方に位置する部分である。
【００２９】
このように、中央部Ｍの曲率半径Ｒ１を５００ｍｍ以上とすれば、トレッド中央部の径成長の大きなタイヤに適合させることができ、８００ｍｍ以下とすれば、トレッド中央部の径成長の小さなタイヤに適合させることができる。また、端部Ｅの曲率半径Ｒ２を８０ｍｍ以上とすれば、トレッド側方部（ショルダー側）の径成長の大きなタイヤに適合させることができ、３００ｍｍ以下とすれば、トレッド側方部（ショルダー側）の径成長の小さなタイヤに適合させることができる。従って、プレキュアトレッド１の背面４の形状が、タイヤ径方向外方に凸となる曲面形状を有する台タイヤの外周面に適した形状となるので、プレキュアトレッド１と台タイヤとの接合性を向上させることができる。なお、このような形状を有するプレキュアトレッド１は、金型を用いた加硫成形など、既知の手法を用いて製造することができる。
【００３０】
なお、プレキュアトレッド１の中央部Ｍの背面４が描く曲線と、端部Ｅの背面４が描く曲線とは滑らかにつながっていることが好ましい。即ち、中央部Ｍの背面４が描く曲線と、端部Ｅの背面４が描く曲線とは、一つの共有点を持ち、この共有点において接線を共有させていることが好ましい。このように、中央部Ｍの背面４が描く曲線と、端部Ｅの背面４が描く曲線とを滑らかにつなげば、プレキュアトレッド１の背面４が滑らかな曲面となるので、台タイヤとの接合性を更に向上させることができるからである。
【００３１】
因みに、中央部Ｍの背面４が描く曲線と、端部Ｅの背面４が描く曲線とを滑らかにつなぐためには、例えば、中央部Ｍの背面４が描く曲線の曲率中心Ｃをプレキュアトレッド１の幅方向中央ＣＬを通る線上に位置させると共に、該曲率中心Ｃと、背面４上における中央部Ｍと端部Ｅとの境界とを結ぶ直線上に端部Ｅの背面４が描く曲線の曲率中心を位置させれば良い。
【００３２】
そして、上述したように、このプレキュアトレッド１によれば、発泡率ＶＳが１４％以上３０％以下の発泡ゴムでキャップゴム層３を構成すると共に、背面４の幅方向断面の曲率半径Ｒ１を５００〜８００ｍｍとし、曲率半径Ｒ２を８０〜３００ｍｍとしているので、このプレキュアトレッド１を用いて更生した更生タイヤの耐久性および氷雪性能を大幅に向上させることができる。
【００３３】
ここで、図２は、上述した更生タイヤ用プレキュアトレッド１を用いて製造した更生タイヤ１００のタイヤ幅方向断面図である。
【００３４】
この更生タイヤ１００は、トレッド表面が摩耗した使用済みスタッドレスタイヤを更生したものである。そして、更生タイヤ１００は、プレキュアトレッド１を用いて形成したトレッド部２０と、トレッド部２０の側部からタイヤ径方向内方に延びる一対のサイドウォール部３０と、各サイドウォール部３０のタイヤ径方向内方に連なるビード部４０とを備えている。
【００３５】
また、更生タイヤ１００は、１プライのラジアルカーカス５０を備えている。そして、該ラジアルカーカス５０は、トレッド部２０から一対のサイドウォール部３０を介して一対のビード部４０にわたってトロイド状に延び、ビード部４０内に埋設されたビードコア４１の周りに折り返すことで係止されている。なお、更生タイヤ１００のビード部４０のビードコア４１のタイヤ径方向外方には、ラジアルカーカス５０に沿ってタイヤ径方向外方に向けて厚みが漸減する断面略三角形のスティフナーゴム４２が配設されている。
【００３６】
更に、トレッド部２０のラジアルカーカス５０のタイヤ径方向外側（クラウン部外周側）には、コードがタイヤ赤道面を挟んで相互に交差する方向に傾斜して延びる２層の傾斜ベルト層（交差ベルト層）６１，６２と、コードがタイヤ周方向に対して５°以下の傾斜角度で螺旋巻回することにより配列された周方向ベルト層６３とを順次配設してなるベルト６０が配設されている。また、ベルト６０のタイヤ径方向外方には、前述したプレキュアトレッド１が配設されている。
【００３７】
そして、このような更生タイヤ１００は、使用済みスタッドレスタイヤを例えば以下のようにして更生して製造する。
【００３８】
まず、使用済みのスタッドレスタイヤのトレッド部にバフ加工を施し、摩耗したトレッドを使用済みスタッドレスタイヤから除去して台タイヤ１０を調製する。なお、トレッドを除去する範囲は、例えばベルト６０の上側までとすることができる。また、バフ加工は、タイヤ幅方向断面視にて、台タイヤ１０の外周面が描く曲線の曲率半径が、中央部（トレッド部の幅方向中央を中心としてトレッド幅の６０％までの部分）で５００〜８００ｍｍとなり、端部（中央部よりもタイヤ幅方向外方の部分）で８０〜３００ｍｍとなるように施すことができる。
【００３９】
次に、台タイヤ１０のクラウン部（外周面）に未加硫ゴムからなる接着用クッションゴム（図示せず）を配設する。その後、台タイヤ１０の外周面上に接着用クッションゴムを介してプレキュアトレッド１を巻き付け、プレキュアトレッド１の背面４（接合面）と台タイヤ１０の外周面とを接着用クッションゴムを介して密着させる。なお、プレキュアトレッド１の背面４の幅方向断面形状は、上述した所定の曲率半径Ｒ１，Ｒ２を有する曲線であるので、プレキュアトレッド１と台タイヤ１０の外周面とは良好に密着する。
【００４０】
そして最後に、プレキュアトレッド１を巻き付けた台タイヤ１０を加硫装置（図示せず）に搬入して加硫し、台タイヤ１０の外周面にプレキュアトレッド１を加硫接合して更生タイヤ１００とする。なお、この更生タイヤ１００では、上述した発泡率ＶＳのキャップゴム層３および曲率半径Ｒ１，Ｒ２の背面４を有するプレキュアトレッド１を用いているので、台タイヤ１０とプレキュアトレッド１とを加硫接合する際に台タイヤ１０とプレキュアトレッド１との間に空気が入り込むのを抑制することができる。また、プレキュアトレッド１がゴム流れを起こして変形するのを抑制して、所望の接地面形状および接地面積を得ることができる。従って、この更生タイヤ１００では、プレキュアトレッド１と台タイヤ１０とが良好に接合しており、この更生タイヤ１００は、優れた耐久性および氷雪性能を有している。
【００４１】
以上、図面を参照して本発明の実施形態を説明したが、本発明の更生タイヤ用プレキュアトレッドおよび更生タイヤは上述した一例に限定されることは無く、本発明の更生タイヤ用プレキュアトレッドおよび更生タイヤには、適宜変更を加えることができる。
【実施例】
【００４２】
以下、実施例により本発明を更に詳細に説明するが、本発明は下記の実施例に何ら限定されるものではない。
【００４３】
（実施例１）
表１に示す諸元で、図１に示すような断面形状を有するプレキュアトレッドを試作した。そして、試作したプレキュアトレッドを別途準備しておいた台タイヤの外周面に加硫接合し、サイズが１９５／６５Ｒ１５の更生タイヤを作製した。
作製した更生タイヤの各種性能を下記の方法で評価した結果を表１に示す。
【００４４】
（従来例１）
表１に示す諸元で、断面形状が台形状のプレキュアトレッドを試作した。そして、試作したプレキュアトレッドを別途準備しておいた台タイヤの外周面に加硫接合し、サイズが１９５／６５Ｒ１５の更生タイヤを作製した。
作製した更生タイヤの各種性能を下記の方法で評価した結果を表１に示す。
【００４５】
（実施例２、比較例１〜３）
諸元を表１に示すように変更した以外は実施例１と同様にしてプレキュアトレッドを試作し、更生タイヤを作製した。そして、作製した更生タイヤの各種性能を実施例１と同様の方法で評価した。結果を表１に示す。
【００４６】
＜耐久性＞
作製したタイヤをサイズ１５×６．０Ｊのリムに装着し、空気圧２２０ｋＰａ、荷重４３０ｋｇの条件でドラム走行試験（速度：８０ｋｍ／ｈｒ）を行った。そして、故障が発生するまでの走行距離を測定し、耐久性を評価した。具体的には、従来例１のタイヤの走行距離を１００として指数評価した。表中、指数が大きいほど高速耐久性が高く、耐久性に優れていることを示す。
＜氷雪性能＞
作製したタイヤをリムサイズ１５×６．０Ｊのリムに装着し、内圧を２２０ｋＰａとして、乗用車両に装着した。そして、氷路において１００ｋｍ／ｈの速度からフルブレーキをかけた際に速度が８０ｋｍ／ｈｒになるまでの制動距離を測定し、フルブレーキ前後の速度と制動距離から平均減速度を算出した。そして、従来例１のタイヤの平均減速度を１００として指数化した。表中、値が大きいほど氷上ブレーキ性能が良好であり、氷雪性能に優れていることを示す。
＜摩耗後氷雪性能＞
作製したタイヤをリムサイズ１５×６．０Ｊのリムに装着し、内圧を２２０ｋＰａとして、乗用車両に装着した。そして、１万ｋｍ走行した。その後、氷路において１００ｋｍ／ｈの速度からフルブレーキをかけた際に速度が８０ｋｍ／ｈｒになるまでの制動距離を測定し、フルブレーキ前後の速度と制動距離から平均減速度を算出した。そして、従来例１のタイヤの平均減速度を１００として指数化した。表中、値が大きいほど摩耗後の氷上ブレーキ性能が良好であり、摩耗後の氷雪性能に優れていることを示す。
【００４７】
【表１】
0005829407.tif 000002
【００４８】
表１より、実施例１のプレキュアトレッドを用いて製造した更生タイヤは、従来例１および比較例１〜３のプレキュアトレッドを用いて製造した更生タイヤよりも耐久性および氷雪性能が優れていることが分かる。また、実施例１のプレキュアトレッドを用いて製造した更生タイヤは、実施例２のプレキュアトレッドを用いて製造した更生タイヤよりも摩耗後氷雪性能が優れていることが分かる。
【産業上の利用可能性】
【００４９】
本発明によれば、台タイヤと良好に接合させることができる更生タイヤ用プレキュアトレッドを提供することができる。また、耐久性および氷雪性能に優れる更生タイヤを提供することができる。
【符号の説明】
【００５０】
１  プレキュアトレッド
２  表面
３  キャップゴム層
４  背面（接合面）
５  ベースゴム層
６  気泡
７  溝
１０  台タイヤ
２０  トレッド部
３０  サイドウォール部
４０  ビード部
４１  ビードコア
４２  ビードフィラー
５０  カーカス
６０  ベルト
６１  傾斜ベルト
６２  傾斜ベルト
６３  周方向ベルト
１００  更生タイヤ
【図１】
0005829407.tif 000003
【図２】
0005829407.tif 000004